КОМПЛЕКСНАЯ ДОБАВКА ДЛЯ ПЕНОБЕТОННОЙ СМЕСИ
COMPLEX ADDITIVE FOR FOAM CONCRETE MIXTURE

Изобретение относится к строительным материалам и может быть использовано в качестве комплексной добавки в растворную смесь при производстве пенобетонов.
Известна комплексная добавка для пенобетонной смеси, содержащая пенообразующую добавку на протеиновой основе и золь кремниевой кислоты при следующем соотношении компонентов, мас.%: пенообразующая добавка на протеиновой основе - 3,7-4,2, золь кремниевой кислоты - 95,8-96,3, (RU №2377207, С04В 22/08, С04В 24/14, С04В 38/10, опубл. 27.12.2009).
Известна комплексная добавка для пенобетонной смеси, содержащая, мас.%: золь кремниевой кислоты 55,7-72,7; пенообразующую добавку на протеиновой основе 16,0-18,0; фторид натрия NaF 11,3-26,3 (RU №2400443, С04В 22/12, С04В 24/14, С04В 38/10, С04В 103/14, опубл. 27.09.2010).
2
Наиболее близкой к предлагаемому изобретению является комплексная добавка для пенобетонной смеси, содержащая, мас.%: карбонат кальция с тонкостью помола 3000 см/г 70,6-84,8, золь кремниевой кислоты 4,6-6,0, пенообразующую добавку на протеиновой основе 1,3-1,5, хлорид натрия 9,3-21,9 (RU №2393127, С04В 22/08, С04В 24/14, С04В 38/10, С04В 103/60, опубл. 27.06.2010).
Недостатком таких комплексных добавок для пенобетонной смеси являются низкая морозостойкость и низкая прочность при сжатии.
Задачей данного изобретения является повышение морозостойкости получаемого пенобетона, а также увеличение прочности при сжатии.
2
Технический результат изобретения достигается тем, что комплексная добавка для пенобетонной смеси, содержащая карбонат кальция с тонкостью помола 3000 см/г, хлорид натрия, дополнительно содержит состав, содержащий, мас.%: полимер поливинилацетата 85-90, дибутилфталат - не менее 5, вода - до 10, при следующих соотношениях компонентов, мас.%:
карбонат кальция с тонкостью помола 3000 см<sup>2</sup>/г
91,0-93,0
хлорид натрия
1,6-2,0
указанный состав
5,4-7,0
Пример конкретного выполнения
2
К цементной смеси состава, мас.%: портландцемент марки М400-Д20 - 89%, кремнеземистый заполнитель - 11% добавляют указанную комплексную добавку в количестве 13% от массы цемента, при этом хлорид натрия добавляют в воду затворения цементной смеси в количестве 3% от массы цемента, а затем добавляют состав, содержащий полимер поливинилацетата, дибутилфталат и воду в количестве 10% от массы цемента при водовяжущем отношении (В/В) 0,39; карбонат кальция с тонкостью помола 3000 см/г смешивается с песком в количестве 30% от массы песка (песок с размером зерна 0,63 мм) при следующих соотношениях компонентов, мас.%:
карбонат кальция с тонкостью помола 3000 см<sup>2</sup>/г
91,0-93,0
хлорид натрия
1,6-2,0
указанный состав
5,4-7,0
Полученную воду затворения с растворенным в ней хлоридом натрия и поливинилацетатом добавляют в цементную смесь, туда же добавляют смесь песка с карбонатом кальция и перемешивают до получения однородной пенобетонной смеси.
Образцы пенобетона средней плотности Д600, изготовленные с предлагаемой комплексной добавкой для пенобетонной смеси, твердеют при естественных условиях. После 28 суток твердения образцы испытывают в соответствии с ГОСТ 25485-89 «Бетоны ячеистые. Технические условия». Определение прочности на сжатие проводилось по ГОСТ 25-485-89. Определение морозостойкости проводилось по ГОСТ 25-485-89. Результаты представлены в табл.
Анализ результатов, приведенных в таблице, свидетельствует о том, что введение указанной комплексной добавки для пенобетонной смеси приводит к увеличению морозостойкости и к увеличению прочности при сжатии.